СПОСОБ ПОЛУЧЕНИЯ НАНОСТРУКТУРИРОВАННЫХ МАТЕРИАЛОВ И УСТРОЙСТВО ДЛЯ РЕАЛИЗАЦИИ

1. Способ получения наноструктурированных материалов, позволяющий производить укладку микроскопических частиц - молекул ламинарного потока вязкой несжимаемой жидкости на поверхность твердого тела в виде упорядоченных мультимолекулярных неподвижных слоев, которые характеризуются увеличением прочностных характеристик пленки жидкости, отличающийся тем, что реализуется новый (особый) вид ламинарного течения вязкой несжимаемой жидкости, характеризуемый укладкой молекул потока в виде упорядоченных мультимолекулярных неподвижных слоев на поверхности твердого тела, причем ламинарное течение вязкой несжимаемой жидкости в капилляре при числе Рейнольдса Re≈6,3 переходит в особый вид ламинарного течения, сопровождаемый процессом прилипания частиц потока к граничному слою, находящейся неподвижно под действием сил адгезии микрочастиц поверхности твердого тела.
2. Способ получения наноструктурированных материалов по п.1, отличающийся тем, что позволяет получать упорядоченные мультимолекулярные неподвижные слои расплавленного тела на охлаждаемой поверхности твердого тела; при этом наноструктурированная пленка обладает увеличенными прочностными характеристиками.
3. Способ получения наноструктурированных материалов по п.1, отличающийся тем, что расплавленное тело в изложнице может истекать самотеком, вследствие чего уровень жидкости в напорном сосуде поддерживается постоянным (первый вариант); расплавленное тело в изложнице находится под действием избыточного давления от 1 до 5 ат (второй вариант).
4. Способ получения наноструктурированных материалов по п.1, отличающийся тем, что должна быть соблюдена скорость течения расплавленного тела вблизи поверхности охлаждаемой подложки равной 0,0318 м/с.
5. Способ получения наноструктурированных материалов по п.1, отличающийся тем, что вытекшая жидкость из втулки используется вторично.
6. Способ получения наноструктурированных материалов по п.1, отличающийся тем, что микроскопические размеры прилипающих молекул ламинарного потока жидкости к «поверхности» граничного слоя вязкой несжимаемой жидкости, находящейся неподвижно под действием сил адгезии микрочастиц поверхности твердого тела, а также небольшая скорость истечения приводит к тому, что длительность процесса «роста или формирования» наноструктурированной пленки толщиной 100 мкм составляет от 1 до 2 сут.
7. Установка для осуществления способа получения наноструктурированных материалов, включающая напорный сосуд-изложницу, плоскую щелевидную капиллярную втулку («фильеру»), отличающаяся тем, что внутренний размер щели втулки а≈200 мкм; ширина изложницы и втулки б≈1÷50 см; высота изложницы в≈20÷100 см; ширина боковой стенки изложницы г≈5÷10 см; длина втулки д≈2÷5 см.
8. Установка для осуществления способа получения наноструктурированных материалов по п.7, отличающаяся тем, что горизонтально расположенная капиллярная втулка укреплена на расстоянии 3 см выше дна изложницы, а объем изложницы ниже линии укрепления втулки служит гравитационным уловителем от примесей.
9. Установка для осуществления способа получения наноструктурированных материалов по п.7, отличающаяся тем, что втулка подвергается охлаждению только с нижней стороны - для ускорения процесса образования упорядоченных мультимолекулярных слоев из расплавленного тела.
10. Установка для осуществления способа получения наноструктурированных материалов по п.7, отличающаяся тем, что втулка изготавливается из жаропрочного металла или стекла цельной (первый вариант) или разборной, состоящей из двух половинок - верхней и нижней (второй вариант).
11. Установка для осуществления способа получения наноструктурированных материалов по п.7, отличающаяся тем, что напорный сосуд-изложница изготавливается из огнеупорного или жаропрочного материала; причем в случае изготовления из огнеупорного или жаропрочного материала стенки изложницы охлаждаются.